(57)【要約】【課題】静電エネルギーの損失を抑え、低電圧で安定して駆動できる静電アクチュエータ、液滴吐出ヘッドおよびそれらの製造方法を提供する。【解決手段】弾性変形可能な可動電極部材（振動板２２）と、この可動電極部材に絶縁膜２６およびギャップｇを介して対向配置された固定電極部材（個別電極３１）と、可動電極部材と固定電極部材との間に静電気力を発生させる駆動手段（駆動制御回路４）とを有する静電アクチュエータにおいて、下記の式で表される、固定電極部材の表面粗さとみなしギャップ量の比を０．１５以下とする。    Ｔｍ＝Ｒｍ／（ｇ＋ｔ／ε）  ここに、Ｔｍ：固定電極部材の表面粗さとみなしギャップ量の比          Ｒｍ：固定電極部材の表面粗さ            ｇ：ギャップ量            ｔ：絶縁膜の厚さ            ε：絶縁膜の誘電率【選択図】図２
2007098754.tif 000002
【特許請求の範囲】
【請求項１】
弾性変形可能な可動電極部材と、この可動電極部材に絶縁膜およびギャップを介して対向配置された固定電極部材と、前記可動電極部材と前記固定電極部材との間に静電気力を発生させる駆動手段とを有する静電アクチュエータにおいて、
下記の式で表される、前記固定電極部材の表面粗さとみなしギャップ量の比を０．１５以下とすることを特徴とする静電アクチュエータ。
Ｔｍ＝Ｒｍ／（ｇ＋ｔ／ε）
ここに、Ｔｍ：固定電極部材の表面粗さとみなしギャップ量の比
Ｒｍ：固定電極部材の表面粗さ
ｇ：ギャップ量
ｔ：絶縁膜の厚さ
ε：絶縁膜の誘電率
【請求項２】
前記固定電極部材が、ＩＺＯまたは非晶質のＩＴＯもしくは表面が研磨されたＩＴＯにより形成されていることを特徴とする請求項１記載の静電アクチュエータ。
【請求項３】
前記絶縁膜の固定電極部材に対向する面に疎水膜が形成されていることを特徴とする請求項１または２記載の静電アクチュエータ。
【請求項４】
前記疎水膜は、ヘキサメチルジシラザン（ＨＭＤＳ）からなることを特徴とする請求項３記載の静電アクチュエータ。
【請求項５】
請求項１乃至４のいずれかに記載の静電アクチュエータを有することを特徴とする液滴吐出ヘッド。
【請求項６】
基板に凹部をエッチングにより形成する工程と、
前記凹部を含む前記基板の表面に電極材料を該凹部の深さ以上に厚く成膜する工程と、
前記成膜された電極膜の表面を研磨する工程と、
前記研磨された電極膜にレジストをパターニングしてエッチングすることにより固定電極部材を形成する工程と、
前記固定電極部材を形成した電極基板に、絶縁膜およびギャップを介して可動電極部材を有するシリコン基板を接合する工程と、
を少なくとも有することを特徴とする静電アクチュエータの製造方法。
【請求項７】
前記電極材料が、多結晶のＩＴＯであることを特徴とする請求項６記載の静電アクチュエータの製造方法。
【請求項８】
基板に凹部をエッチングにより形成する工程と、
前記凹部を含む前記基板の表面に電極材料を該凹部の深さよりも薄く成膜する工程と、
前記成膜された電極膜にレジストをパターニングしてエッチングすることにより固定電極部材を形成する工程と、
前記固定電極部材を形成した電極基板に、絶縁膜およびギャップを介して可動電極部材を有するシリコン基板を接合する工程と、
を少なくとも有することを特徴とする静電アクチュエータの製造方法。
【請求項９】
前記電極材料が、非晶質のＩＴＯまたはＩＺＯであることを特徴とする請求項８記載の静電アクチュエータの製造方法。
【請求項１０】
前記固定電極部材の表面を研磨する工程を有することを特徴とする請求項６乃至８のいずれかに記載の静電アクチュエータの製造方法。
【請求項１１】
前記絶縁膜の固定電極部材に対向する面に疎水膜を形成する疎水処理を行う工程を有することを特徴とする請求項６乃至１０のいずれかに記載の静電アクチュエータの製造方法。
【請求項１２】
請求項６乃至１１のいずれかに記載の製造方法により液滴吐出ヘッドを製造することを特徴とする液滴吐出ヘッドの製造方法。
【発明の詳細な説明】
【技術分野】
【０００１】
本発明は、対向電極間に発生する静電気力によって駆動する静電アクチュエータにおいて、静電エネルギーを効率的に利用するようにした静電アクチュエータ、液滴吐出ヘッド及びそれらの製造方法に関する。
【背景技術】
【０００２】
従来のインクジェットプリンタに搭載されるインクジェットヘッドには、その駆動手段として静電気力を利用した、いわゆる静電駆動方式のアクチュエータ（以下、静電アクチュエータという）を備えたものが知られている。この静電アクチュエータは、例えば吐出室の底壁を形成する振動板と呼ばれる弾性変形可能な可動電極部材と、この可動電極部材に絶縁膜およびギャップを介して対向配置された個別電極と呼ばれる固定電極部材とを備え、これら対向配置された振動板（可動電極部材）と個別電極（固定電極部材）との間に駆動電圧を印加して静電気力を発生させることにより、振動板を静電吸引または静電反発により変位させ、この変位に伴う吐出室の容積変化による内圧変動によって吐出室内のインクの一部をインク滴として吐出室に連通するノズル孔より吐出させる駆動方式である。
【０００３】
このような静電アクチュエータにおいて、振動板が絶縁膜を挟んで繰り返し個別電極（固定電極部材）に接触すると、絶縁膜の表面には接触帯電が起こり、接触帯電が原因となって、振動板の静電吸引力や静電反発力が変動し、振動板の振動が不安定となるおそれがある。振動板の振動が不安定になると、適正なサイズのインク滴が吐出されず、また、不要なインクミストが発生する。この結果、印刷不良や、インクノズル面、プリンタケース等のインク汚れが発生してしまうといった問題がある。
そこで、かかる問題を解決するため、個別電極にＩＴＯ（Indium Tin Oxide）膜を用い、さらにそのＩＴＯ膜の表面に電極間のギャップよりも小さい凸部を複数持たせるものが提案されている（例えば、特許文献１参照）。特許文献１の静電アクチュエータによれば、このような凹凸をＩＴＯ膜の表面に設けることにより、振動板が個別電極と接触した場合に接触面積が小さくなるため、接触帯電の量を減少させる効果があるというものである。
【０００４】
【特許文献１】特開２００１−１００５２号公報（第４頁、図１、図４）
【発明の開示】
【発明が解決しようとする課題】
【０００５】
しかし、ＩＴＯ膜の表面に凹凸があると逆に静電エネルギーが減少してしまう。そのため、インクを良好に吐出させるためには入力エネルギーを大きくしなくてはならないという問題点がある。入力電圧を上げると、絶縁膜部にかかる電圧が上昇して、絶縁破壊が起きるおそれがある。また、電圧が上昇するとギャップ内の物質が重合反応を起こして、異物が生成され、ヘッドの駆動を妨げてしまうという問題点もある。
【０００６】
本発明は、上記のような問題点に鑑み、静電エネルギーの損失を抑え、低電圧で安定して駆動できる静電アクチュエータおよびその製造方法を提供することを目的とする。
また、本発明は、かかる静電アクチュエータを具備する液滴吐出ヘッドおよびその製造方法を提供することを目的とする。
【課題を解決するための手段】
【０００７】
前記課題を解決するため、本発明に係る静電アクチュエータは、弾性変形可能な可動電極部材と、この可動電極部材に絶縁膜およびギャップを介して対向配置された固定電極部材と、前記可動電極部材と前記固定電極部材との間に静電気力を発生させる駆動手段とを有する静電アクチュエータにおいて、
下記の式で表される、前記固定電極部材の表面粗さとみなしギャップ量の比を０．１５以下とするものである。
Ｔｍ＝Ｒｍ／（ｇ＋ｔ／ε）
ここに、Ｔｍ：固定電極部材の表面粗さとみなしギャップ量の比
Ｒｍ：固定電極部材の表面粗さ
ｇ：ギャップ量
ｔ：絶縁膜の厚さ
ε：絶縁膜の誘電率
【０００８】
本発明の静電アクチュエータは、上記の式から明らかなように、固定電極部材の表面粗さを小さくすることにより静電エネルギーの損失を抑えることができるため、低電圧で安定した駆動が可能となる。例えばギャップが１００ｎｍである場合に表面粗さが２０ｎｍである場合を考えると、ギャップの設計値を１２０ｎｍにすることによりギャップが１００ｎｍと考えることができる。しかしながら表面粗さは制御できないため、ギャップが１２０ｎｍになっている場合も有り得る。その場合は駆動電圧が大きくなる。振動板の幅が５０μｍ、振動板の厚みが１．０μｍ、絶縁膜の厚みが０．１μｍの場合は駆動電圧の差ΔＶは２Ｖになる。表面粗さを抑えることにより、この駆動電圧の差を低電圧化することができる。
【０００９】
また、本発明の静電アクチュエータにおいては、前記固定電極部材が、ＩＺＯまたは非晶質のＩＴＯもしくは表面が研磨されたＩＴＯにより形成されているものである。
固定電極部材を、ＩＺＯ（Indium Zinc Oxide）、または、非晶質のＩＴＯもしくは表面が研磨されたＩＴＯにより形成することにより、固定電極部材の表面粗さを小さくすることができるので、静電エネルギーの損失を抑えることができる。
【００１０】
また、本発明の静電アクチュエータにおいては、前記絶縁膜の固定電極部材と対向する面に疎水膜が形成されているものである。
固定電極部材の表面粗さを極度に減少させると、可動電極部材が絶縁膜を介して接触を繰り返したとき、固定電極部材に接触したまま離れなくなる貼り付き現象が生じるおそれがある。そのような貼り付き現象を回避するためには絶縁膜の固定電極部材と対向する面に疎水膜を形成するとよい。
この場合、疎水膜は、ヘキサメチルジシラザン（ＨＭＤＳ）からなるものが好ましい。
【００１１】
本発明に係る液滴吐出ヘッドは、上記のいずれかの静電アクチュエータを有するものである。液滴吐出ヘッドに、本発明の静電アクチュエータを用いれば、上述のように静電エネルギーを効率よく利用することができるので、低電圧駆動で安定した吐出性能を発揮させることができる。また、ギャップ量のずれが少ないため吐出が安定した吐出性能を発揮できる。
【００１２】
本発明に係る静電アクチュエータの製造方法は、基板に凹部をエッチングにより形成する工程と、前記凹部を含む前記基板の表面に電極材料を該凹部の深さ以上に厚く成膜する工程と、前記成膜された電極膜の表面を研磨する工程と、前記研磨された電極膜にレジストをパターニングしてエッチングすることにより固定電極部材を形成する工程と、前記固定電極部材を形成した電極基板に、絶縁膜およびギャップを介して可動電極部材を有するシリコン基板を接合する工程と、を少なくとも有することを特徴とする。
【００１３】
電極材料として、通常用いられる多結晶のＩＴＯを使用すると、例えばスパッタ等により基板表面に成膜した場合、その電極膜の表面には比較的大きい凹凸ができてしまう。この表面粗さを小さくするには、成膜時に、凹部の深さ以上に厚く形成し、その表面を研磨してからレジストをパターニングしてエッチングすれば、表面粗さの小さい固定電極部材を形成することができる。
【００１４】
また、本発明に係る静電アクチュエータの製造方法は、基板に凹部をエッチングにより形成する工程と、前記凹部を含む前記基板の表面に電極材料を該凹部の深さよりも薄く成膜する工程と、前記成膜された電極膜にレジストをパターニングしてエッチングすることにより固定電極部材を形成する工程と、前記固定電極部材を形成した電極基板に、絶縁膜およびギャップを介して可動電極部材を有するシリコン基板を接合する工程と、を少なくとも有することを特徴とする。
【００１５】
この場合、電極材料として、例えば、非晶質のＩＴＯまたはＩＺＯを用いるものである。これらの電極材料は、成膜時、上記多結晶のＩＴＯに比べて表面粗さが小さいので、上記のように凹部の深さ以上に厚く成膜する必要はなく、凹部の深さよりも薄く形成すればよい。これによって、所望のギャップを確保することができ、かつ研磨加工をしなくても表面粗さを小さくすることができる。
また、必要に応じて、パターニング後の固定電極部材の表面をさらに研磨してもよい。
【００１６】
また、上述のように、可動電極部材の貼り付きを防ぐために、前記絶縁膜の固定電極部材と対向する面に疎水膜を形成する疎水処理を行うことも好ましい。
【００１７】
また、本発明に係る液滴吐出ヘッドの製造方法は、上記のいずれかの製造方法により液滴吐出ヘッドを製造するものである。
これによって、低電圧駆動で安定した吐出性能を有する液滴吐出ヘッドを提供することができる。
【発明を実施するための最良の形態】
【００１８】
以下、本発明の静電アクチュエータを備えた液滴吐出ヘッドの実施形態を図面に基づいて説明する。ここでは、液滴吐出ヘッドの一例として、ノズル基板の表面に設けられたノズル孔からインク滴を吐出するフェイス吐出型のインクジェットヘッドについて図１および図２を参照して説明する。なお、本発明は、以下の図に示す構造、形状に限定されるものではなく、基板の端部に設けられたノズル孔からインク滴を吐出するエッジ吐出型のインクジェットヘッドにも適用できるものである。
【００１９】
図１は、本実施形態に係るインクジェットヘッドの概略構成を分解して示す分解斜視図であり、一部を断面で表してある。図２は、組み立てられた状態の概略構成を示すインクジェットヘッドの断面図である。なお、図１および図２では、通常使用される状態とは上下逆に示されている。
【００２０】
本実施形態のインクジェットヘッド（液滴吐出ヘッドの一例）１０は、図１および図２に示すように、複数のノズル孔１１が所定のピッチで設けられたノズル基板１と、各ノズル孔１１に対して独立にインク供給路が設けられたキャビティ基板２と、キャビティ基板２の振動板２２に対峙して個別電極３１が配設された電極基板３とを貼り合わせることにより構成されている。
【００２１】
本実施形態における静電アクチュエータは、弾性変形可能な可動電極部材である上記振動板２２と、この振動板２２に絶縁膜２６およびギャップｇを介して対向配置された固定電極部材である上記個別電極３１と、これら個別電極３１と振動板２２との間に駆動電圧を印加し静電気力を発生させる駆動制御回路（駆動手段）４とを備えた構成となっている。以下、このインクジェットヘッド１０を構成する各基板の構成について説明する。
【００２２】
ノズル基板１は、例えば厚さ１００μｍのシリコン単結晶基板（以下、単にシリコン基板とも称する）から作製されている。ノズル基板１には複数のノズル孔１１が形成されており、各ノズル孔１１には、図２に示すように、ノズル基板１の表面に対して垂直な筒状の噴射口部分１１ａと、噴射口部分１１ａと同軸上に設けられ噴射口部分１１ａよりも径（あるいは横断面積）の大きい導入口部分１１ｂとが設けられている。このようにノズル孔１１を２段の孔を持つ構造とすることにより、インク滴の吐出方向をノズル孔１１の中心軸方向に揃えることができ、安定したインク吐出特性を発揮させることができる。すなわち、インク滴の飛翔方向のばらつきがなくなり、またインク滴の飛び散りがなく、インク滴の吐出量のばらつきを抑制することができる。
また、ノズル基板１の図２において下面（キャビティ基板２との接合側の面）にはインク流路の一部を形成する細溝状のオリフィス１３が設けられている。
【００２３】
キャビティ基板２は、例えば厚さ約１４０μｍの（１１０）面方位のシリコン単結晶基板（この基板も以下、単にシリコン基板とも称する）から作製されている。シリコン基板に異方性ウェットエッチングを施し、インク流路の吐出室２１およびリザーバ２３を構成するための凹部２４、２５が形成される。凹部２４は前記ノズル孔１１に対応する位置に独立に複数形成される。したがって、図２に示すようにノズル基板１とキャビティ基板２を接合した際、各凹部２４は吐出室２１を構成し、それぞれノズル孔１１に連通しており、またインク供給口である前記オリフィス１３ともそれぞれ連通している。そして、吐出室２１（凹部２４）の底壁が前記振動板２２となっている。なお、振動板２２はシリコン基板に高濃度のボロンをドープしてなるボロンドープ層により構成することもできる。
【００２４】
他方の凹部２５は、液状材料のインクを貯留するためのものであり、各吐出室２１に共通のリザーバ（共通インク室）２３を構成する。そして、リザーバ２３（凹部２５）はそれぞれオリフィス１３を介して全ての吐出室２１に連通している。また、リザーバ２３の底部には後述する電極基板３を貫通する孔が設けられ、この孔のインク供給孔３４を通じて図示しないインクカートリッジからインクが供給されるようになっている。
【００２５】
また、上述のように、キャビティ基板２に（１１０）面方位のシリコン単結晶基板を用いるのは、このシリコン基板に異方性ウエットエッチングを行うことにより、凹部や溝の側面をシリコン基板の上面または下面に対して垂直にエッチングすることができるためであり、これによりインクジェットヘッドの高密度化を図ることができるからである。
【００２６】
また、キャビティ基板２の全面もしくは少なくとも電極基板３と対向する面には熱酸化やプラズマＣＶＤ（Chemical  Vapor  Deposition）によりＳｉＯ2やＴＥＯＳ（Tetraethylorthosilicate Tetraethoxysilane：テトラエトキシシラン、珪酸エチル）膜等からなる絶縁膜２６が膜厚０．１μｍで施されている。この絶縁膜２６は、インクジェットヘッドを駆動させた時の絶縁破壊や短絡を防止する目的で設けられる。
キャビティ基板２の上面すなわちノズルプレート１と対向する面（吐出室２１、リザーバ２３の内面を含む）には、図示しないインク保護膜が同じくＳｉＯ2膜（ＴＥＯＳ膜を含む）により形成されている。このインク保護膜は、インクにより流路の腐食を防ぐために設けられている。
【００２７】
電極基板３は、例えば厚さ約１ｍｍのガラス基板から作製される。中でも、キャビティ基板２のシリコン基板と熱膨張係数の近い硼珪酸系の耐熱硬質ガラスを用いるのが適している。これは、電極基板３とキャビティ基板２を陽極接合する際、両基板の熱膨張係数が近いため、電極基板３とキャビティ基板２との間に生じる応力を低減することができ、その結果剥離等の問題を生じることなく電極基板３とキャビティ基板２を強固に接合することができるからである。なお、電極基板３にはキャビティ基板２と同じ材料のシリコン基板を用いてもよい。
【００２８】
電極基板３には、キャビティ基板２の各振動板２２に対向する面の位置にそれぞれ凹部３２が設けられている。凹部３２は、エッチングにより深さ約０．２μｍで形成されている。そして、各凹部３２内には、研磨等により表面粗さが減少されたＩＴＯ（Indium Tin Oxide：インジウム錫酸化物）あるいは非晶質のＩＴＯまたはＩＺＯ（Indium Zinc Oxide：酸化インジウム亜鉛）からなる個別電極３１が、例えば０．１μｍの厚さでスパッタにより形成されている。したがって、振動板２２と個別電極３１との間に形成されるギャップ（空隙）は、この凹部３２の深さ、個別電極３１および振動板２２を覆う絶縁膜２６の厚さにより決まることになる。このギャップはインクジェットヘッドの吐出特性に大きく影響する。上記の例ではキャビティ基板２と電極基板３の接合後における振動板２２下面の絶縁膜２６と個別電極３１との間のギャップｇは０．１μｍとなっている。
【００２９】
個別電極３１は、リード部３１ａと、フレキシブル配線基板（図示せず）に接続される端子部３１ｂとを有する。端子部３１ｂは、フレキシブル配線基板の接続を容易にするためにキャビティ基板２の末端部が開放された電極取り出し部３５内に露出している。
【００３０】
上述したように、ノズル基板１、キャビティ基板２、および電極基板３は、図２に示すように貼り合わせることによりインクジェットヘッド１０の本体部が作製される。すなわち、キャビティ基板２と電極基板３は一般に陽極接合により接合され、そのキャビティ基板２の上面（図２において上面）にノズル基板１が接着等により接合される。さらに、キャビティ基板２の後端部には前記ギャップの開放端部を封止するための封止用貫通孔２８がエッチングにより形成されており、この封止用貫通孔２８の内部に例えばＴＥＯＳやエポキシ接着剤等からなる封止部２７が形成されている。これにより、湿気や塵埃等がギャップへ侵入するのを防止することができ、インクジェットヘッド１０の信頼性を高く保持することができる。
【００３１】
そして最後に、図１、図２に簡略化して示すように、ＩＣドライバ等の駆動制御回路４が各個別電極３１の端子部３１ｂとキャビティ基板２上に設けられた共通電極（図示せず）とに前記フレキシブル配線基板（図示せず）を介して接続される。
以上により、インクジェットヘッド１０が完成する。
【００３２】
次に、以上のように構成されるインクジェットヘッド１０の動作を説明する。
駆動制御回路４は、個別電極３１に電荷の供給および停止を制御する発振回路である。この発振回路は例えば２４ｋＨｚで発振し、個別電極３１に例えば０Ｖと３０Ｖのパルス電位を印加して電荷供給を行う。発振回路が駆動し、個別電極３１に電荷を供給して正に帯電させると、振動板２２は負に帯電し、個別電極３１と振動板２２間に静電気力（クーロン力）が発生する。したがって、この静電気力により振動板２２は個別電極３１に引き寄せられて撓む（変位する）。これによって吐出室２１の容積が増大する。そして、個別電極３１への電荷の供給を止めると振動板２２はその弾性力により元に戻り、その際、吐出室２１の容積が急激に減少するため、そのときの圧力により吐出室２１内のインクの一部がインク滴としてノズル孔１１より吐出する。振動板２２が次に同様に変位すると、インクがリザーバ２３からオリフィス１３を通じて吐出室２１内に補給される。
【００３３】
ここで、図３を参照して、この静電アクチュエータの振動板２２と個別電極３１間に働く静電エネルギーについて考える。図３は、個別電極３１の表面粗さがある場合とない場合を模式的にあらわしたものである。したがって、静電アクチュエータを設計する際の設計上のギャップ量（個別電極３１の表面粗さがない場合の表面から絶縁膜２６までの距離）は、実際には表面粗さの分だけ小さくなっている。
いま、個別電極３１の表面粗さをＲｍ、ギャップ量をｇ、絶縁膜２６の厚さをｔ、絶縁膜２６の誘電率をεとすると、表面粗さがある場合とない場合の静電エネルギーの比Ｅｒは、次の式（１）で表される。
【００３４】
【数１】
2007098754.tif 000003
【００３５】
式（１）の分子の（ｇ＋ｔ／ε）は、みなしギャップと呼ばれる量に相当する。ここで、表面粗さとみなしギャップ量との比をＴｍとすると、Ｔｍは式（２）で表せる。
【００３６】
【数２】
2007098754.tif 000004
【００３７】
このとき、静電エネルギー比Ｅｒは、Ｔｍを変数として考えると、図４のようになる。図４からわかるように、Ｔｍが大きくなると、静電エネルギーは表面粗さがない場合に比べて小さくなる。したがって、表面粗さがない場合の静電エネルギーを８５％以上確保するためには、Ｔｍ≦０．１５とする必要がある。
【００３８】
このように、本実施形態の静電アクチュエータは、個別電極３１の表面粗さを減少させることにより、表面粗さとみなしギャップ量との比Ｔｍを０．１５以下としたので、静電エネルギーの損失が抑制され、その結果、低電圧で安定した駆動が可能となる。すなわち、振動板２２と個別電極３１間に印加される電圧の上昇を抑えることができるため、絶縁膜２６が絶縁破壊を起こすことがなく、またギャップ内の物質が重合反応を起こして異物を生成することもないため、インクジェットヘッドの吐出性能を長期間安定して保つことが可能となる。
【００３９】
次に、本発明の静電アクチュエータの他の実施形態を図５に示す。同図は、ある１つの静電アクチュエータ部の幅方向の拡大断面図で、図２のＡ−Ａ矢視断面に対応するものである。
前述の実施形態では、ＩＴＯ膜等からなる個別電極３１の表面を研磨加工することにより表面粗さを小さくしたものであるが、そうすると逆に、振動板２２が絶縁膜２６を介して個別電極３１に貼り付いて離れなくなってしまう場合がある。このような振動板２２の貼り付きが生じると、インクジェットヘッド１０が動作不能となるため、本実施形態では振動板２２の貼り付きを防止する手段を講じたものである。すなわち、絶縁膜２６の個別電極３１と対向する面にそれぞれ疎水膜２９を例えば気相処理により形成する。疎水膜２９は、例えばヘキサメチルジシラザン（ＨＭＤＳ）により形成されている。このように絶縁膜２６の個別電極に対向する面に疎水膜２９を形成することにより振動板２２の貼り付きを防止することができる。また、疎水膜２９を形成するＨＭＤＳは、ＰＦＤＡ（パーフルオロデカン酸）に比べて耐久性が高く、また構成分子が小さいので、狭いギャップ内でも疎水膜を形成することができる。
【００４０】
なお、疎水膜２９の厚さは絶縁膜２６や個別電極３１の厚さに比べて非常に薄いので、前記静電エネルギー比Ｅｒの式（１）および表面粗さとみなしギャップ量の比Ｔｍの式（２）においては、疎水膜２９の厚さを無視してよい。
【００４１】
次に、本発明の静電アクチュエータにおける電極基板の製造方法の一例を図６を参照して説明する。なお、図６の左側の図は静電アクチュエータの長手方向の断面を示し、右側の図は静電アクチュエータの幅方向の断面を示す。また、以下の説明における基板の厚さやエッチング深さ等はあくまでも一例であり、本発明を限定するものではない。
【００４２】
図６（Ａ）は、ガラス基板３００に凹部３２を加工する工程である。ここでは、電極基板３の基板材料として硼珪酸系のガラス基板を用い、所定の厚さ、例えば１ｍｍの厚さに加工されたガラス基板３００を用意する。基板材料はシリコン基板を用いることもできる。そして、このガラス基板３００の表面に、例えばスパッタによりクロム（Ｃｒ）からなるエッチングマスク（図示せず）を形成し、フォトリソグラフィーによってエッチングマスクの表面に所定形状のレジスト（図示せず）をパターニングしてエッチングを行い、エッチングマスクに凹部３２に対応する形状の開口部を形成する。
ついで、例えばフッ酸水溶液でガラス基板３００をエッチングすることにより、例えば深さ０．２μｍの凹部３２を形成する。その後、レジストを有機剥離液等で剥離後、ガラス基板３００をクロムエッチング液に浸しエッチングマスクを除去する。
【００４３】
図６（Ｂ）は、電極材料を成膜する工程である。電極材料には多結晶のＩＴＯを用いている。このＩＴＯを例えばスパッタにより、凹部３２を含むガラス基板３００の表面全面に電極膜としてＩＴＯ膜３０１を成膜する。ＩＴＯ膜３０１の厚さは例えば０．３μｍ以上で、凹部３２の深さ以上厚く形成する。
【００４４】
図６（Ｃ）は、ＩＴＯ膜３０１の研磨工程である。この工程では、ＩＴＯ膜３０１の表面を、例えばドライポリッシュ、またはバックグラインダー等により研磨加工するものである。この研磨加工によってＩＴＯ膜３０１の表面粗さを減少することができる。また、ＩＴＯ膜３０１の厚さがガラス基板３００の表面に薄く残る程度に研磨する。
【００４５】
図６（Ｄ）は、研磨後のＩＴＯ膜３０１をパターニングする工程である。研磨後のＩＴＯ膜３０１に対して、フォトリソグラフィーによってレジスト（図示せず）をパターニングしてエッチングすることにより、個別電極３１の部分に対応するＩＴＯパターンを形成する。
【００４６】
図６（Ｅ）は、ＩＴＯ膜からなる個別電極３１をさらに研磨材により研磨する工程である。この工程では、コロイダルシリカと呼ばれる研磨材３０３を用いてメカノケミカル反応によってパターニング後のＩＴＯ膜（個別電極３１）の表面を研磨する。これによって個別電極３１の表面粗さをさらに減少させることができる。しかし、この工程は既に前記（Ｃ）の工程で研磨加工が行われているため必要に応じて行われるものであり、省略してもよい。
【００４７】
以上により、表面粗さを減少した個別電極３１が形成された電極基板３を作製することができる（図６（Ｆ））。
【００４８】
ここで、上記の本実施形態の電極基板３の製造方法と、図９に示す従来の電極基板３の製造方法との相違点を説明する。
従来法にあっては、電極材料に通常用いられている多結晶のＩＴＯを使用している。多結晶のＩＴＯは、図９（Ｂ）に示すようにスパッタにより、所定の厚さ（例えば、０．１μｍ）で成膜すると、その表面に凹凸ができてしまう。したがって、図９（Ｃ）のようにパターニング後においてもＩＴＯ膜（個別電極３１）の表面粗さは比較的大きいものとなる。
一方、本実施形態では、同じ多結晶のＩＴＯであっても、上述のように多結晶のＩＴＯ膜を凹部３２の深さ以上に厚く形成し（図６（Ｂ））、そのＩＴＯ膜の表面を研磨してから（図６（Ｃ））、パターニングしているため、パターニング後においてもＩＴＯ膜（個別電極３１）の表面粗さは小さいものとなっている。
【００４９】
したがって、本実施形態の電極基板３の製造方法によれば、ＩＴＯ膜からなる個別電極３１の表面粗さを減少させることができるので、この電極基板３を静電アクチュエータとして用いた場合、その静電エネルギーを効率よく利用することができ、低電圧で安定した駆動が可能となる。
【００５０】
また、多結晶のＩＴＯの代わりに、非晶質のＩＴＯ、またはＩＺＯ（Indium Zinc Oxide）を電極材料に用いると、これらの材料は多結晶のＩＴＯに比べて成膜後の表面粗さが小さくなる性質がある。したがって、これらの材料を用いれば、従来と同様の工程（図９参照）で電極基板３を製造することができ、上述した図６（Ｂ）、（Ｃ）、（Ｅ）の工程は省略することができる。なお、図６（Ｅ）の研磨工程は実施してもよい。
【００５１】
次に、図７および図８を参照して、本実施形態のインクジェットヘッド１０の製造方法の一例を概略説明する。
【００５２】
まず、図７（Ａ）に示すように、ボロンドープ層２０１を有する（１１０）面方位のシリコン基板の両面を研磨し、厚さを例えば５２５μｍとしたシリコン基板２００を用意する。
次に、このシリコン基板２００のボロンドープ層２０１の下面全体に絶縁膜２６となるＴＥＯＳ膜２０２を例えばプラズマＣＶＤにより０．１μｍの厚さで形成する（図７（Ｂ））。ＴＥＯＳ膜２０２の成膜は、例えば、温度３６０℃、高周波出力２５０Ｗ、圧力６６．７Ｐａ（０．５Ｔｏｒｒ）、ガス流量はＴＥＯＳ流量１００ｃｍ3／ｍｉｎ（１００ｓｃｃｍ）、酸素流量１０００ｃｍ3／ｍｉｎ（１０００ｓｃｃｍ）の条件で行う。なお、絶縁膜２６はＳｉＯ2でもよい。
【００５３】
次に、図７（Ｃ）に示すように、図６（Ｆ）のように作製された電極基板３とシリコン基板２００とをＴＥＯＳ膜２０２を介して陽極接合する。なお、電極基板３には接合前にインク供給孔３４となる穴３０４を貫通しないようにドリル等で加工しておく。穴３０４を貫通させてしまうと、後の製造工程においてギャップｇ（図２参照）の内部にエッチング液が入り込み、振動板２２の動作不良等が起こるからである。また、ＴＥＯＳ膜２０２には封止用貫通孔２８となる部分および電極取り出し部３５となる部分にレジストパターニングしてエッチングによりその部分のＴＥＯＳ膜２０２を除去しておく。
陽極接合は、電極基板３とシリコン基板２００を３６０℃に加熱し、電極基板３に負極、シリコン基板２００に陽極を接続して８００Ｖの電圧を印加して接合する。
【００５４】
次に、陽極接合されたシリコン基板２００を、例えば機械研削または水酸化カリウム水溶液によるエッチングにより厚さが１４０μｍになるまで薄くする（図７（Ｄ））。そして、機械研削後にシリコン基板２００の表面にできた加工変質層をウェットエッチング等で除去する。
【００５５】
次に、この接合済みシリコン基板２００の表面全体にエッチングマスクとなるＴＥＯＳ膜（図示せず）をプラズマＣＶＤにより、例えば厚さ１．５μｍで形成する。そして、このＴＥＯＳ膜に、吐出室２１となる凹部２４、リザーバ２３となる凹部２５、封止用貫通孔２８となる凹部２０３および電極取出し部３５となる凹部２０４（図７（Ｅ）参照）を形成するためのレジストをパターニングし、例えば緩衝フッ酸溶液によってこれらの凹部にそれぞれ対応する部分のＴＥＯＳ膜をエッチング除去する。
【００５６】
その後、接合済みシリコン基板２００を３５重量％の水酸化カリウム水溶液で、各凹部２４、２５、２０３、２０４の底部の厚さが１０μｍになるまでウェットエッチングする。なお、このときリザーバ２３となる凹部２５の部分は、ＴＥＯＳ膜をハーフエッチングすることによりエッチングを遅らせている。
さらに、この接合済みシリコン基板２００を３重量％の水酸化カリウム水溶液でウェットエッチングを行い、各凹部２４、２５、２０３、２０４において、ボロンドープ層２０１によるエッチングストップが十分効くまでエッチングを続ける（図７（Ｅ））。ここでエッチングストップとは、エッチングされるシリコン基板２００の表面から気泡が発生しなくなった状態をいうものとし、実際には気泡が発生しなくなるまでエッチングを行う。
上記のように、２種類の濃度の異なる水酸化カリウム水溶液を使用してエッチングを行うことにより、吐出室２１の底壁により形成される振動板２２の面荒れを０．０５μｍ以下に抑えることができ、インクジェットヘッド１０の吐出性能を安定化することができる。
【００５７】
接合済みシリコン基板２００のエッチングが終了した後に、そのシリコン基板２００をフッ酸水溶液でエッチングしてシリコン基板２００に形成されたＴＥＯＳ膜を除去する。  その後、シリコン基板２００に機械加工またはレーザ加工を行って、インク供給孔３４となる穴３０４をリザーバ２３となる凹部２５まで貫通させる（図８（Ｆ））。
次に、吐出室２１となる凹部２４等が形成されたシリコン基板２００の上面に、例えばプラズマＣＶＤによってＴＥＯＳからなるインク保護膜（図示せず）を、厚さ０．１μｍで形成する。このときのインク保護膜の成膜条件は、例えば、温度３６０℃、高周波出力２５０Ｗ、圧力６６．７Ｐａ（０．５Ｔｏｒｒ）、ＴＥＯＳ流量１００ｃｍ3／分（１００ｓｃｃｍ）、酸素流量１０００ｃｍ3／分（１０００ｓｃｃｍ）である。
【００５８】
次に、ＲＩＥ（Reactive Ion Etching）ドライエッチングによってシリコン基板２００の封止用貫通孔２８となる凹部２０３の部分を加工して封止用貫通孔２８を貫通させ、同時に電極取出し部３５となる凹部２０４の部分のシリコン基板２００除去して電極取出し部３５を形成する（図８（Ｇ））。このＲＩＥドライエッチングは、例えば出力２００Ｗ、圧力４０Ｐａ（０．３Ｔｏｒｒ）、ＣＦ4流量３０ｃｍ3／分（３０ｓｃｃｍ）の条件で、シリコンマスクを用いて６０分行う。この条件では、封止用貫通孔２８となる凹部２０３の部分及び電極取出し部３５となる凹部２０４の部分のシリコン基板２００をきれいに除去することができ、ＩＴＯからなる個別電極３１にダメージを与えることなくエッチングすることができる。なおエッチングガスとして、ＣＦ4以外のＣＦ系ガスを用いることもできる。このＲＩＥドライエッチングの工程では、絶縁膜２６の開口部がギャップｇに連通する部分よりも狭くなるように封止用貫通孔２８を貫通させることが好ましい。
【００５９】
さらに、ギャップｇの空間に水等の液体が浸入しないように、例えば封止用貫通孔２８からプラズマＣＶＤを行ってＴＥＯＳからなる封止部２７を形成してギャップｇの空間を封止する（図８（Ｈ））。なお、封止部２７を、例えばＴＥＯＳと酸化アルミニウムの積層構造にしてもよい。これにより、酸化アルミニウムが水分透過防止層となり、水分の浸入を効果的に防止することができる。
【００６０】
以上により、予め作製された電極基板３にシリコン基板２００を接合してから、図１、図２に示したようなキャビティ基板２を作製することができる。したがって、キャビティ基板２を薄肉化しても電極基板３が支持基板として補強の役割を果たすので、キャビティ基板２の割れや欠け等の損傷を回避することができ、ハンドリング性が向上する。
【００６１】
そして、別途作製されたノズル基板１を、エポキシ系接着剤でキャビティ基板２に接合する（図８（Ｉ））。
最後に、ダイシングにより個々のヘッド毎に分離すれば、図２に示したインクジェットヘッド１０が完成する。
【００６２】
また、図４のように絶縁膜２６にＨＭＤＳからなる疎水膜２９を形成する場合には、封止部２７を形成する工程（図８（Ｈ））よりも前の段階で気相処理或いは液相処理を行う。
【００６３】
以上のように、本実施形態のインクジェットヘッドの製造方法によれば、前述のように事前に作製された電極基板３にシリコン基板２００を接合し、そのシリコン基板２００を薄板化してからエッチングにより吐出室２１、リザーバ２３等の凹部を有するキャビティ基板２を作製するものであるので、電極基板３にダメージを与えることなくキャビティ基板２の薄板化が可能である。したがって、静電エネルギーを効率よく利用して低電圧駆動による安定した吐出性能を持つインクジェットヘッドが得られる。
【００６４】
上記の実施形態では、静電アクチュエータおよびインクジェットヘッドならびにそれらの製造方法について述べたが、本発明は上記の実施形態に限定されるものでなく、本発明の思想の範囲内で種々変更することができる。例えば、ノズル孔より吐出される液状材料を変更することにより、インクジェットプリンタのほか、液晶ディスプレイのカラーフィルタの製造、有機ＥＬ表示装置の発光部分の形成、遺伝子検査等に用いられる生体分子溶液のマイクロアレイの製造など様々な用途の液滴吐出装置として利用することができる。
また、振動板（可動電極部材）は、両端支持梁もしくは略長方形の全周が固定された薄板の形式のものとして説明したが、カンチレバー形式のものでもよい。また、振動板の形状は特に限定されない。例えば円形でもよく、円形の振動板を持つ静電アクチュエータは、例えばマイクロポンプのダイヤフラム部に利用することができる。
【図面の簡単な説明】
【００６５】
【図１】本発明の実施形態に係るインクジェットヘッドの概略構成を示す分解斜視図。
【図２】図１のインクジェットヘッドの組立状態を示す概略断面図。
【図３】個別電極の表面粗さがある場合とない場合の静電アクチュエータの模式的断面図。
【図４】静電エネルギー比と表面粗さの関係を示す図。
【図５】本発明の他の実施形態を示す静電アクチュエータ部の幅方向の拡大断面図。
【図６】本発明の静電アクチュエータにおける電極基板の製造方法の一例を示す製造工程の断面図。
【図７】本発明のインクジェットヘッドの製造方法の一例を示す製造工程の断面図。
【図８】図７に続く製造工程の断面図。
【図９】従来の静電アクチュエータにおける電極基板の製造工程の断面図。
【符号の説明】
【００６６】
１  ノズル基板、２  キャビティ基板、３  電極基板、４  駆動制御回路、１０  インクジェットヘッド、１１  ノズル孔、１３  オリフィス、２１  吐出室、２２  振動板（可動電極部材）、２３  リザーバ、２６  絶縁膜、２７  封止部、２８  封止用貫通孔、２９  疎水膜、３１  個別電極（固定電極部材）、３２  凹部、３４  インク供給孔、３５  電極取り出し部、２００  シリコン基板、２０１  ボロンドープ層、２０２  ＴＥＯＳ膜、３００  ガラス基板、３０１  ＩＴＯ膜、３０３  研磨材。
【図１】
2007098754.tif 000005
【図２】
2007098754.tif 000006
【図３】
2007098754.tif 000007
【図４】
2007098754.tif 000008
【図５】
2007098754.tif 000009
【図６】
2007098754.tif 000010
【図７】
2007098754.tif 000011
【図８】
2007098754.tif 000012
【図９】
2007098754.tif 000013